"集電体、リチウムイオンの非可逆的なデインターカレーションが可能な第1層、及びリチウムイオンの可逆的なインターカレーションとデインターカレーションとが可能な第2層を含む正極。前記集電体上に前記第1層及び第2層が順次積層されたことを特徴とする請求項1に記載の正極。前記第1層が下記化学式1で表示される第1活物質を含むことを特徴とする請求項1に記載の正極:<化1>Li2Mo1-nR1nO3前記化学式1中、nは0≦n<1であり、R1はMn、Fe、Co、Cu、Zn、Mg、Ni、及びこれらのうち2つ以上の組み合わせからなる群から選択される。前記第1層が下記化学式2で表示される第2活物質を含むことを特徴とする請求項1に記載の正極:<化2>Li2Mo1-mR2mO2前記化学式2中、mは0≦m<1であり、R2はMn、Fe、Co、Cu、Zn、Mg、Mo、及びこれらのうち2つ以上の組み合わせからなる群から選択される。前記第1層が、下記化学式1で表示される第1活物質及び下記化学式2で表示される第2活物質を含むことを特徴とする請求項1に記載の正極:<化1>Li2Mo1-nR1nO3<化2>Li2Mo1-mR2mO2前記化学式1中、nは0≦n<1であり、R1はMn、Fe、Co、Cu、Zn、Mg、Ni、及びこれらのうち2つ以上の組み合わせからなる群から選択され、前記化学式2中、mは0≦m<1であり、R2はMn、Fe、Co、Cu、Zn、Mg、Mo、及びこれらのうち2つ以上の組み合わせからなる群から選択される。前記第2活物質がLi2Ni8O10相をさらに含むことを特徴とする請求項4または5に記載の正極。前記第1層は、前記集電体から順次積層されている第1中間層と第2中間層とを含み、前記第1中間層は、下記化学式1で表示される第1活物質を含み、前記第2中間層は、下記化学式2で表示される第2活物質を含むことを特徴とする請求項2に記載の正極:<化1>Li2Mo1-nR1nO3<化2>Li2Mo1-mR2mO2前記化学式1中、nは0≦n<1であり、R1はMn、Fe、Co、Cu、Zn、Mg、Ni、及びこれらのうち2つ以上の組み合わせからなる群から選択され、前記化学式2中、mは0≦m<1であり、R2はMn、Fe、Co、Cu、Zn、Mg、Mo、及びこれらのうち2つ以上の組み合わせからなる群から選択される。前記第1層は、前記集電体から順次積層されている第1中間層と第2中間層とを含み、前記第1中間層は下記化学式2で表示される第2活物質を含み、前記第2中間層は下記化学式1で表示される第1活物質を含むことを特徴とする請求項1に記載の正極:<化1>Li2Mo1-nR1nO3<化2>Li2Mo1-mR2mO2前記化学式1中、nは0≦n<1であり、R1はMn、Fe、Co、Cu、Zn、Mg、Ni、及びこれらのうち2つ以上の組み合わせからなる群から選択され、前記化学式2中、mは0≦m<1であり、R2はMn、Fe、Co、Cu、Zn、Mg、Mo、及びこれらのうち2つ以上の組み合わせからなる群から選択される。負極活物質を含む負極と、集電体、リチウムイオンの非可逆的なデインターカレーションが可能な第1層、及びリチウムイオンの可逆的なインターカレーションとデインターカレーションとが可能な第2層を含む正極と、電解質と、を含むリチウム電池。前記集電体上に前記第1層及び第2層が順次積層されたことを特徴とする請求項9に記載のリチウム電池。前記第1層が下記化学式1で表示される第1活物質を含むことを特徴とする請求項9に記載のリチウム電池:<化1>Li2Mo1-nR1nO3前記化学式1中、nは0≦n<1であり、R1はMn、Fe、Co、Cu、Zn、Mg、Ni、及びこれらのうち2つ以上の組み合わせからなる群から選択される。前記第1層が下記化学式2で表示される第2活物質を含むことを特徴とする請求項9に記載のリチウム電池:<化2>Li2Mo1-mR2mO2前記化学式2中、mは0≦n<1であり、R2はMn、Fe、Co、Cu、Zn、Mg、Mo、及びこれらのうち2つ以上の組み合わせからなる群から選択される。前記第1層が下記化学式1で表示される第1活物質及び下記化学式2で表示される第2活物質を含むことを特徴とする請求項9に記載のリチウム電池:<化1>Li2Mo1-nR1nO3<化2>Li2Mo1-mR2mO2前記化学式1中、nは0≦n<1であり、R1はMn、Fe、Co、Cu、Zn、Mg、Ni、及びこれらのうち2つ以上の組み合わせからなる群から選択され、前記化学式2中、mは0≦m<1であり、R2はMn、Fe、Co、Cu、Zn、Mg、Mo、及びこれらのうち2つ以上の組み合わせからなる群から選択される。前記第2活物質がLi2Ni8O10相をさらに含むことを特徴とする請求項12または13に記載のリチウム電池。前記第1層は前記集電体から順次積層されている第1中間層と第2中間層とを含み、前記第1中間層は下記化学式1で表示される第1活物質を含み、前記第2中間層は下記化学式2で表示される第2活物質を含むことを特徴とする請求項10に記載のリチウム電池:<化1>Li2Mo1-nR1nO3<化2>Li2Mo1-mR2mO2前記化学式1中、nは0≦n<1であり、R1はMn、Fe、Co、Cu、Zn、Mg、Ni、及びこれらのうち2つ以上の組み合わせからなる群から選択され、前記化学式2中、mは0≦m<1であり、R2はMn、Fe、Co、Cu、Zn、Mg、Mo、及びこれらのうち2つ以上の組み合わせからなる群から選択される。前記第2活物質がLi2Ni8O10相をさらに含むことを特徴とする請求項15に記載のリチウム電池。前記第1層は前記集電体から順次積層されている第1中間層と第2中間層とを含み、前記第1中間層は下記化学式2で表示される第2活物質を含み、前記第2中間層は下記化学式1で表示される第1活物質を含むことを特徴とする請求項10に記載のリチウム電池:<化1>Li2Mo1-nR1nO3<化2>Li2Mo1-mR2mO2前記化学式1中、nは0≦n<1であり、R1はMn、Fe、Co、Cu、Zn、Mg、Ni、及びこれらのうち2つ以上の組み合わせからなる群から選択され、前記化学式2中、mは0≦m<1であり、R2はMn、Fe、Co、Cu、Zn、Mg、Mo、及びこれらのうち2つ以上の組み合わせからなる群から選択される。第2活物質がLi2Ni8O10相をさらに含むことを特徴とする請求項17に記載のリチウム電池。前記負極活物質がシリコン、シリコン系複合体、スズ、スズ系複合体、チタン酸リチウム及びこれらのうち2つ以上の組み合わせからなる群から選択されたことを特徴とする請求項18に記載のリチウム電池。前記負極活物質がシリコン酸化物を含むことを特徴とする請求項9に記載のリチウム電池。本発明は、新規構成を有する正極及びこれを含むリチウム電池を提供することである。集電体、リチウムイオンの非可逆的なデインターカレーションが可能な第1層及びリチウムイオンの可逆的なインターカレーションとデインターカレーションとが可能な第2層を含む正極が提供される。前記集電体上に前記第1層及び第2層が順次積層される。前記第1層は下記化学式1で表示される第1活物質を含む。<化1>Li2Mo1-nR1nO3前記化学式1中、nは0≦n<1であり、R1はMn、Fe、Co、Cu、Zn、Mg、Ni、及びこれらのうち2つ以上の組み合わせからなる群から選択される。前記第1層は下記化学式2で表示される第2活物質を含む。<化2>Li2Mo1-mR2mO2前記化学式2中、mは0≦m<1であり、R2はMn、Fe、Co、Cu、Zn、Mg、Mo、及びこれらのうち2つ以上の組み合わせからなる群から選択される。前記第1層は、下記化学式1で表示される第1活物質及び下記化学式2で表示される第2活物質を含む。<化1>Li2Mo1-nR1nO3<化2>Li2Mo1-mR2mO2前記化学式1中、nは0≦n<1であり、R1はMn、Fe、Co、Cu、Zn、Mg、Ni、及びこれらのうち2つ以上の組み合わせからなる群から選択され、前記化学式2中、mは0≦m<1であり、R2はMn、Fe、Co、Cu、Zn、Mg、Mo、及びこれらのうち2つ以上の組み合わせからなる群から選択される。前記第2活物質はLi2Ni8O10相をさらに含む。前記第1層は、前記集電体から順次積層されている第1中間層と第2中間層とを含み、前記第1中間層は、前記化学式1で表示される第1活物質を含み、前記第2中間層は、前記化学式2で表示される第2活物質を含む。ここで、前記第2活物質はLi2Ni8O10相をさらに含む。前記第1層は、前記集電体から順次積層されている第1中間層と第2中間層とを含み、前記第1中間層は前記化学式2で表示される第2活物質を含み、前記第2中間層は前記化学式1で表示される第1活物質を含む。ここで、第2活物質はLi2Ni8O10相をさらに含む。また、負極活物質を含む負極と、集電体、リチウムイオンの非可逆的なデインターカレーションが可能な第1層、及びリチウムイオンの可逆的なインターカレーションとデインターカレーションとが可能な第2層を含む正極と、電解質とを含むリチウム電池が提供される。前記リチウム電池のうち正極についての詳細な説明は、前述したところを参照する。前記負極活物質は、シリコン、シリコン系複合体、スズ、スズ系複合体、チタン酸リチウム及びこれらのうち2つ以上の組み合わせからなる群から選択される。本発明による正極を採用したリチウム電池は、リチウムを非可逆的にデインターカレーションする負極活物質を含む負極を採用しても、優秀な容量維持特性、安定性などを有することができる。前記正極は、集電体、リチウムイオンの非可逆的なデインターカレーションが可能な第1層、及びリチウムイオンの可逆的なインターカレーションとデインターカレーションとが可能な第2層を含む。ここで、前記正極のうち集電体上に第1層及び第2層が順次積層されるか、または第2層及び第1層が順次積層されうる。一具現例によれば、前記正極のうち集電体上に第1層及び第2層が順次積層されうる。図1は、一具現例による正極10の断面を概略的に図示したものである。前記正極10は、集電体11、前記集電体11の上部に形成されてリチウムイオンの非可逆的なデインターカレーションが可能な第1層13、及び前記第1層13の上部に形成されてリチウムイオンの可逆的なインターカレーションとデインターカレーションとが可能な第2層15を備える。前記集電体11としては、例えば、銅フォイルfoil、ニッケルフォイル、ステンレス鋼フォイル、チタンフォイル、ニッケル発泡体foam、銅発泡体、伝導性金属がコーティングされたポリマー基材、アルミニウム基材などを使用できるが、これらに限定されるものではない。また集電体として前記物質を混合して製造された形態を使用することもでき、前記物質からなる基材を積層して使用することもできるなど、多様な変形例が可能である。前記第1層13は、リチウムイオンを非可逆的にデインターカレーションできる。例えば、前記第1層13は、初期充電すなわち、正極が負極にリチウムイオンを最初に提供する充電時にリチウムイオンをデインターカレーションしてリチウムイオンを負極に提供するものの、初期充電後の放電時にはリチウムイオンをインターカレーションできず、充放電サイクルには関与しない。一方、第2層15はリチウムイオンを可逆的にインターカレーション及びデインターカレーションすることができて、実質的な充放電サイクルに関与する。したがって、前記第1層13及び第2層15を備える正極10を、リチウムイオンを非可逆的にデインターカレーションする活物質を含む負極活物質を含む負極と共に使用すれば、前記第1層13が前記負極の非可逆性を補完できるので、リチウム電池の容量維持率向上に寄与できる。これは、後述するような簡単なシミュレーションを通じて確認することができる。例えば、集電体10及びリチウムイオンを可逆的にインターカレーション及びデインターカレーションできる第2層15のみを備える正極と、初期充電時に正極から提供されたリチウムイオンの80をデインターカレーションする負極活物質を含む負極とを備えるリチウム電池L1の場合、前記第2層15が初期充電時に100個のリチウムイオンをデインターカレーションすれば、放電時に負極は、理論上、80個のリチウムイオンをデインターカレーションできる。しかし、前記リチウム電池L1と同じ構成を持ち、初期充電時に20個のリチウムイオンを非可逆的にデインターカレーションできる第1層13をさらに備える正極を採用したリチウム電池L2の場合、初期充電時に正極から100個ではなく120個のリチウムイオンが負極に提供されるため、放電時に負極は、理論上96個120×0.8のリチウムイオンをデインターカレーションできる。したがって、リチウム電池L2は第1層13を備えることで負極の非可逆性を補完できるので、リチウム電池L1と同じ容量を持ちながらも優秀な容量維持率を有することができる。前記第1層13は、下記化学式1で表示される第1活物質を含むことができる。<化1>Li2Mo1-nR1nO3前記化学式1中、nは0≦n<1であり、R1はMn、Fe、Co、Cu、Zn、Mg、Ni、及びこれらのうち2つ以上の組み合わせからなる群から選択される。前記第1活物質は、例えば、Li2MoO3系活物質すなわち、化学式1中n=0でありうる。本明細書中でLi2MoO3系活物質とは、Li2MoO3化合物以外に、必要に応じてLi2MoO3化合物と組成の異なるコーティング層、相などがさらに含まれうるということを意味する。以下、本明細書中で~系活物質とは、前述したところに基づいて理解されうる。前記第1活物質は、非可逆的にリチウムをデインターカレーションできる物質である。または、前記第1層13は、下記化学式2で表示される第2活物質を含むことができる。<化2>Li2Mo1-mR2mO2前記化学式2中、mは0≦m<1であり、R2はMn、Fe、Co、Cu、Zn、Mg、Mo、及びこれらのうち2つ以上の組み合わせからなる群から選択される。前記第2活物質は、Li2NiO2系活物質でありうる。前記Li2NiO2系活物質も、非可逆的にリチウムをデインターカレーションできる物質である。前記第1層13が第2活物質を含む場合、前記第1層13の第2活物質、例えば、Li2NiO2系活物質はLi2Ni8O10相をさらに含むことができる。前記第2活物質、例えば、Li2NiO2系活物質は多量のリチウムイオンを非可逆的に放出できるが、各種ガスを生成しうる。例えば、第2活物質のうちLi2NiO2系活物質は、下記反応式1によってO2を発生させうる。<反1>Li2NiO2→NiOO2Liまた、<反1>から生成されたLi2Oは、電解質、導電剤及び/または各種添加剤と反応してLi2CO3になり、これからCO2が生成されうる。前述したような理由で前記第2活物質、例えば、Li2NiO2系活物質は、リチウムイオンを非可逆的にデインターカレーションできるが、リチウム電池内のO2及び/またはCO2発生の一原因になりうる。しかし、前記第2活物質、例えば、Li2NiO2系活物質が前記Li2Ni8O10相をさらに含む場合、前記第2活物質の相が安定化して前記<反1>のような付加反応が抑制されるか、または実質的に防止されうる。これにより、前記第2活物質、例えば、Li2NiO2系活物を含む第1層13は、多量のリチウムイオンを非可逆的にデインターカレーションでき、かつO2及び/またはCO2発生という副反応が抑制されるか、または実質的に防止されて、正極の安定性が向上する。前記Li2Ni8O10相は前記第2活物質、例えば、Li2NiO2系活物質の合成時に熱処理条件を調節することで形成できる。例えば、Li2OとNiOとを化学量論的に混合した後Li2OとNiOとのモル比=1:1、これから得られた混合物を不活性雰囲気例えば、N2雰囲気で500°Cないし600°C例えば、550°C及び5時間ないし15時間例えば、10時間の条件で熱処理することができる。前記熱処理された物質は室温ないし100°Cまでの温度に冷却されうる。その後、前記段階から取得した結果物を再び不活性大気雰囲気例えば、N2雰囲気で500°Cないし600°C例えば、550°C及び5時間ないし15時間例えば、10時間の条件で熱処理することで、Li2Ni8O10相を含むLi2NiO2系活物質を製造できる。図2は、Li2OとNiOとを化学量論的に混合した後Li2OとNiOとのモル比=1:1、これから得られた混合物をN2雰囲気で550°C及び10時間の条件で熱処理した後、これを再び550°C及び10時間の条件で熱処理することで得られたLi2NiO2系活物質のXRD分析データである。図2から、Li2Ni8O10相がさらに存在するということが分かる。また、前記第1層13は、前記第1活物質及び第2活物質をいずれも含むことができる。前記第2活物質、例えば、Li2NiO2系活物質は、前記<反1>でと同じ理由でO2を発生させうるが、前記第1活物質、例えば、Li2MoO3系活物質は、リチウムイオンを非可逆的にデインターカレーションできる上でO2を吸収できる。したがって、前記第2活物質によって、前記<反1>が進んでも前記第1活物質が<反1>によって発生したO2を吸収でき、リチウム電池内のガス発生を実質的に防止できる。前記第1層13が前記第1活物質例えば、Li2MoO3系活物質及び前記第2活物質例えば、Li2NiO2系活物質をいずれも含む場合、前述したような理由で、前記第2活物質はLi2Ni8O10相をさらに含むことができる。これにより、<反1>の進行自体が抑制できる上で、発生した少量のO2は前記第1活物質によって吸収されて、負極の非可逆性補完及びリチウム電池の安定性確保をいずれも効果的に達成できる。前記第1層13の厚さは、第1層13に使われた物質の種類、具現しようとするリチウム電池の構造、使われる正極活物質の種類などによって異なるが、例えば、2ないし30μm、具体的には、5ないし15μmでありうる。前記第2層15は、リチウムイオンを可逆的にインターカレーション及びデインターカレーションできる。前記第2層15に含まれうる活物質は、リチウムイオンを可逆的にインターカレーション及びデインターカレーションできるリチウム電池用正極活物質であって、公知の任意の物質から選択されうる。例えば、前記第2層15は後述するような正極活物質を含むことができるが、これらに限定されるものではない。LiaA1-bXbD2前記式で、0.95≦a≦1.1、及び0≦b≦0.5である;LiaE1-bXbO2-cDc前記式で、0.95≦a≦1.1、0≦b≦0.5、0≦c≦0.05である;LiE2-bXbO4-cDc前記式で、0≦b≦0.5、0≦c≦0.05である;LiaNi1-b-cCobBcDα前記式で、0.95≦a≦1.1、0≦b≦0.5、0≦c≦0.05、0<α≦2である;LiaNi1-b-cCobXcO2-αMα前記式で、0.95≦a≦1.1、0≦b≦0.5、0≦c≦0.05、0<α<2である;LiaNi1-b-cCobXcO2-αM2前記式で、0.95≦a≦1.1、0≦b≦0.5、0≦c≦0.05、0<α<2である;LiaNi1-b-cMnbXcDα前記式で、0.95≦a≦1.1、0≦b≦0.5、0≦c≦0.05、0<α≦2である;LiaNi1-b-cMnbXcO2-αMα前記式で、0.95≦a≦1.1、0≦b≦0.5、0≦c≦0.05、0<α<2である;LiaNi1-b-cMnbXcO2-αM2前記式で、0.95≦a≦1.1、0≦b≦0.5、0≦c≦0.05、0<α<2である;LiaNibEcGdO2前記式で、0.90≦a≦1.1、0≦b≦0.9、0≦c≦0.5、0.001≦d≦0.1である;LiaNibCocMndGeO2前記式で、0.90≦a≦1.1、0≦b≦0.9、0≦c≦0.5、0≦d≦0.5、0≦e≦0.1である;LiaNiGbO2前記式で、0.90≦a≦1.1、0.001≦b≦0.1である;LiaCoGbO2前記式で、0.90≦a≦1.1、0.001≦b≦0.1である;LiaMnGbO2前記式で、0.90≦a≦1.1、0.001≦b≦0.1である;LiaMn2GbO4前記式で、0.90≦a≦1.1、0≦b≦0.1である;QO2;QS2;LiQS2;V2O5;LiV2O5;LiZO2;LiNiVO4;Li3-fJ2PO430≦f≦2;Li3-fFe2PO430≦f≦2;LiFePO4;チタン酸リチウム。前記化学式において、Aは、Ni、Co、Mn、及びこれらの組み合わせからなる群から選択され;Xは、Al、Ni、Co、Mn、Cr、Fe、Mg、Sr、V、希土類元素及びこれらの組み合わせからなる群から選択され;Dは、O、F、S、P、及びこれらの組み合わせからなる群から選択され;Eは、Co、Mn、及びこれらの組み合わせからなる群から選択され;Mは、F、S、P、及びこれらの組み合わせからなる群から選択され;Gは、Al、Cr、Mn、Fe、Mg、La、Ce、Sr、V、及びこれらの組み合わせからなる群から選択され;Qは、Ti、Mo、Mn、及びこれらの組み合わせからなる群から選択され;Zは、Cr、V、Fe、Sc、Y、及びこれらの組み合わせからなる群から選択され;Jは、V、Cr、Mn、Co、Ni、Cu、及びこれらの組み合わせからなる群から選択されることができるが、これらに限定されるものではない。具体的に、前記第2層15は、LiCoO2、LiMn2O4、LiFePO4、下記化学式3で表示される化合物及び下記化学式4で表示される化合物のうち一つ以上を含むことができるが、これらに限定されるものではない。<化3>LixNipCoqMnrOy<化4>LinNit1Cot2Alt3Om前記化学式3中、0.95≦x≦1.05であり、0<p<1であり、0<q<1であり、0<r<1であり、pqr=1であり、0<y≦2であり、前記化学式4中、0.95≦n≦1.05であり、0<t1<1であり、0<t2<1であり、0<t3<1であり、t1t2t3=1であり、0<m≦2である。前記化学式3及び4中、x、p、q、r、y、n、t1、t2、t3、及びmは、該当原子間モル比を示すものである。例えば、前記化学式3中、0.97≦x≦1.03であり、pは0.5であり、qは0.2であり、rは0.3であり、yは2であるが、これらに限定されるものではない。具体的に、前記化学式3で表示される活物質はLiNi0.5Co0.2Mn0.3O2であるが、これらに限定されるものではない。例えば、前記化学式4中、t1=t2=t3であるが、これらに限定されるものではない。具体的に、前記化学式4で表示される活物質はn=1であり、m=2であり、t1=t2=t3でありうる。前記第1層13の厚さと前記第2層15の厚さ比は、例えば、5:95ないし30:70、具体的には5:95ないし20:80であるが、これらに限定されるものではない。前記第1層13の厚さと前記第2層15の厚さ比は、使われた正極活物質の種類、具現しようとするリチウム電池の構造などを考慮して前記範囲内で選択されうる。図3は、他の一具現例による正極20の構造を概略的に示す断面図である。正極20は、集電体21、前記集電体21の上部に形成されてリチウムイオンを非可逆的にデインターカレーションできる第1層23、及び前記第1層23の上部に形成されてリチウムイオンを可逆的にインターカレーション及びデインターカレーションできる第2層25を備える。前記集電体21及び前記第2層25についての詳細な説明は、図1についての説明を参照する。前記第1層23は、集電体21から順次積層されている第1中間層23A及び第2中間層23Bを備える。前記第1中間層23Aは下記化学式1で表示される第1活物質を含み、前記第2中間層23Bは下記化学式2で表示される第2活物質を含むことができる。<化1>Li2Mo1-nR1nO3<化2>Li2Mo1-mR2mO2前記化学式1中、nは0≦n<1であり、R1はMn、Fe、Co、Cu、Zn、Mg、Ni、及びこれらのうち2つ以上の組み合わせからなる群から選択され、前記化学式2中、mは0≦m<1であり、R2はMn、Fe、Co、Cu、Zn、Mg、Mo、及びこれらのうち2つ以上の組み合わせからなる群から選択される。前記第1活物質はLi2MoO3系活物質であり、前記第2活物質はLi2NiO2系活物質であるが、これらに限定されるものではない。前記第2中間層23Bは、多量のリチウムイオンを非可逆的に放出できる第2活物質、例えば、Li2NiO2系活物質を含むが、前述したような理由でO2を放出しうる。しかし、前記第1活物質、例えば、Li2MoO3系活物質を含む第1中間層23AによってO2が吸収されうるところ、第2中間層23Bによるガス発生は実質的に防止できる。したがって、第1層23による負極の非可逆性補完による容量維持率向上と安定性確保とをいずれも達成できる。前記第2活物質、例えば、Li2NiO2系活物質はLi2Ni8O10相をさらに含むことができ、その理由は前述した通りである。一方、前述したところとは逆に、前記第1中間層23Aは前記第2活物質、例えば、Li2NiO2系活物質を含み、前記第2中間層23Bは前記第1活物質、例えば、Li2MoO3系活物質を含むことができる。前記第1中間層23Aの第2活物質は前述したような理由で、Li2Ni8O10相をさらに含むことができる。前記第1中間層23Aと前記第2中間層23Bの厚さ比は、使用した活物質、具現しようとするリチウム電池の性能などを考慮して選択されうるが、例えば、5:95ないし95:5、具体的には72:25ないし25:75の範囲内で選択されうる。前記正極についての詳細な説明は前述したところを参照する。前記正極は、図1及び3に基づいて説明したが、これらに限定されるものではなく、多様な変形例が可能である。前記正極はリチウム電池に使われうる。したがって、負極活物質を含む負極;集電体、リチウムイオンの非可逆的なデインターカレーションの可能な第1層、及びリチウムイオンの可逆的なインターカレーションとデインターカレーションとの可能な第2層を含む正極;及び電解質;を含むリチウム電池が提供される。前記リチウム電池のうち正極についての説明は、前述したところを参照する。前記負極活物質はリチウム電池用として公知された任意の負極活物質から選択されうる。例えば、前記負極活物質は高容量を持つ負極活物質でありうる。例えば、前記負極活物質は高容量を持つものの、非可逆的にリチウムイオンをデインターカレーションできる負極活物質でありうる。前記負極活物質の例としては、シリコン、シリコン系複合体、スズ、スズ系複合体、チタン酸リチウム及びこれらのうち2つ以上の組み合わせなどを挙げることができるが、これらに限定されるものではない。例えば、前記負極はシリコン薄膜またはシリコン系複合体でありうる。前記シリコン系複合体はシリコンの他に1種以上の物質及び/または元素を含む複合体でありうる。例えば、前記シリコン系複合体は、シリコン酸化物、シリコン-黒鉛複合体、シリコン酸化物-黒鉛複合体、シリコン-カーボンナノチューブ複合体、シリコン酸化物-カーボンナノチューブ複合体、及びSi-M1で表示される物質前記M1は、Al、Sn、Ag、Fe、Bi、Mg、Zn、In、Ge、Pb、Ti及びこれらのうち2つ以上の組み合わせからなる群から選択されるからなる群から選択されうるが、これらに限定されるものではない。前記シリコン薄膜またはシリコン系複合体は高容量を持つが、充放電中に電解質中に含まれたリチウム塩の分解産物であるPF5またはHFなどのルイス酸によってSi-Si活物質ネットワーク構造が切断され、非可逆的なSi-F結合が形成されうる。前記Si-Fは、結合強度が大きくて安定しているため、負極の非可逆反応の原因になりうる。前記スズ系複合体は、例えば、スズ-黒鉛複合体、スズ-カーボンナノチューブ複合体、及びSn-M2で表示される物質前記M2は、Al、Si、Ag、Fe、Bi、Mg、Zn、In、Ge、Pb、Ti及びこれらのうち2つ以上の組み合わせからなる群から選択されるからなる群から選択されうるが、これらに限定されるものではない。前記チタン酸リチウムは、結晶構造によってスピネル型チタン酸リチウム、アナターゼanatase型チタン酸リチウム、ラムスデル鉱型チタン酸リチウムなどを含むことができる。具体的に、前記負極活物質はLi4-xTi5O120≦x≦3で表示されうる。例えば、前記負極活物質はLi4Ti5O12であるが、これらに限定されるものではない。前記スズ、スズ系複合体、チタン酸リチウムなども、前記シリコン系薄膜またはシリコン系複合体と同様に高容量を持つが、非可逆的にリチウムイオンをデインターカレーションするため、容量維持率が優秀でない。しかし、前述したような負極例えば、高容量を持つが、非可逆的にリチウムイオンをデインターカレーションして容量維持率が優秀でない負極を、前述したような第1層を持つ正極と共に採用したリチウム電池は、前記第1層が非可逆的にリチウムイオンをデインターカレーションして負極にリチウムイオンを提供するので、高容量特性および優秀な容量維持率を共に有することができる。さらに、前記第1層を前述したような多様な具現例として変形させる場合、リチウム電池内のガス発生なども抑制できて、リチウム電池の安定性も向上させることができる。例えば、前述したような正極と共に使われうる負極は、負極活物質としてシリコン複合体例えば、シリコン酸化物を含むことができるが、これらに限定されるものではない。前記電解質は、非水系有機溶媒及びリチウム塩を含むことができる。前記電解質のうち非水系有機溶媒は、リチウム電池の電気化学的反応に関与するイオンが移動できる媒質の役割を果たしうる。このような非水系有機溶媒の例としては、カーボネート系、エステル系、エーテル系、ケトン系、アルコール系、または非プロトン性溶媒を使用できる。前記カーボネート系溶媒としては、ジメチルカーボネートDMC、ジエチルカーボネートDEC、ジプロピルカーボネートDPC、メチルプロピルカーボネートMPC、エチルプロピルカーボネートEPC、エチルメチルカーボネートEMC、エチレンカーボネートEC、プロピレンカーボネートPC、ブチレンカーボネートBCなどが使われうるが、これらに限定されるものではない。前記エステル系溶媒としては、メチルアセテート、エチルアセテート、n-プロピルアセテート、ジメチルアセテート、メチルプロピオネート、エチルプロピオネート、γガンマ-ブチロラクトンGBL、デカノリド、バレロラクトン、メバロノラクトン、カプロラクトンなどが使われうるが、これらに限定されるものではない。前記エーテル系溶媒としては、ジブチルエーテル、テトラグリム、ジグリム、ジメトキシエタン、2-メチルテトラヒドロフラン、テトラヒドロフランなどが使われうるが、これらに限定されるものではない。前記ケトン系溶媒としては、シクロヘキサノンなどが使われうるが、これらに限定されるものではない。前記アルコール系溶媒としては、エチルアルコール、イソプロピルアルコールなどが使われうるが、これらに限定されるものではない。前記非プロトン性溶媒としては、R-CNRは炭素数2ないし20の直鎖状、分枝状、または環構造の炭化水素基であり、二重結合芳香環またはエーテル結合を含むことができるなどのニトリル類、ジメチルホルムアミドなどのアミド類、1,3-ジオキソランなどのジオキソラン類スルホラン類などが使われうるが、これらに限定されるものではない。前記非水系有機溶媒は単一物質からなる、2種以上の溶媒の混合物でありうる。前記非水系有機溶媒が2種以上の溶媒の混合物である場合、前記2種以上の溶媒間の混合比は電池性能によって適切に調節でき、これは当業者には十分理解される。例えば、前記非水系有機溶媒としてエチレンカーボネートECとエチルメチルカーボネートEMCとの混合物3:7の体積比、またはEC、GBL及びEMC3:3:4の体積比の混合物を使用できるが、これらに限定されるものではない。前記電解質のうちリチウム塩は非水系有機溶媒に溶解されて、リチウム電池内でリチウムイオンの供給源として作用して基本的なリチウム電池の作動を可能にし、正極と負極との間のリチウムイオンの移動を促進する役割を行う物質である。例えば、前記リチウム塩は、LiPF6、LiBF4、LiSbF6、LiAsF6、LiNSO2C2F52、LiCF3SO22N、LiC4F9SO3、LiClO4、LiAlO2、LiAlCl4、LiNCxF2x1SO2CyF2y1SO2ここで、x及びyは自然数である、LiCl、LiI及びLiBC2O42リチウムビスオキサラトホウ酸LiBOBからなる群から選択される1種以上の支持supporting電解質塩を含む。前記リチウム塩の濃度は0.1Mないし2.0M、例えば、0.6Mないし2.0Mでありうる。前記リチウム塩の濃度が前記範囲を満たすならば、電解質の適切な伝導度及び粘度を達成でき、リチウムイオンが効果的に移動できる。前記電解質は、リチウム電池の低温特性などを向上させる添加剤をさらに含むことができる。前記添加剤の例として、カーボネート系物質またはプロパンスルトンpropanesulton:PSを使用できる。例えば、前記カーボネート系物質は、ビニレンカーボネートVC;ハロゲン例えば、-F、-Cl、-Br、-Iなど、シアノ基CN及びニトロ基NO2からなる群から選択された一つ以上の置換基を持つビニレンカーボネート誘導体;及びハロゲン例えば、-F、-Cl、-Br、-Iなど、シアノ基CN及びニトロ基NO2からなる群から選択された一つ以上の置換基を持つエチレンカーボネート誘導体;からなる群から選択されることができるが、これらに限定されるものではない。前記添加剤は1種の物質のみからなるか、または2種以上の物質の混合物でありうる。具体的に、前記電解質はビニレンカーボネートVC、フルオロエチレンカーボネートFEC及びプロパンスルトンPSからなる群から選択された一つ以上の添加剤をさらに含むことができる。前記添加剤の含有量は、前記非水系有機溶媒及びリチウム塩100重量部当り10重量部以下、例えば、0.1重量部ないし10重量部でありうる。前記添加剤の含有量が、前記電解質100重量部当り0.1重量部ないし10重量部である場合、これを採用したリチウム電池の低温特性が満足すべき程度に向上できる。例えば、前記添加剤の含有量は、前記非水系有機溶媒及びリチウム塩100重量部当り1重量部ないし5重量部、具体的に、前記電解質100重量部当り2重量部ないし4重量部でありうるが、これらに限定されるものではない。具体的に、前記添加剤の含有量は前記電解質100重量部当り2重量部でありうるが、これらに限定されるものではない。リチウム電池の種類によって正極と負極との間にセパレータが存在できる。このようなセパレータとしては、リチウム電池で通常的に使われるものならばいずれも使用できる。特に、電解質のイオン移動に対して低抵抗でありつつ電解質含湿能の優秀なものが適している。例えば、ガラス繊維、ポリエステル、テフロン登録商標、ポリエチレンPE、ポリプロピレン、ポリテトラフルオロエチレンPTFE、これらのうち任意の組み合わせから選択された材質であって、不織布または織布形態であってもよい。これをさらに詳細に説明すれば、リチウムイオン電池の場合には、ポリエチレン、ポリプロピレンなどの材料からなる、巻き取り可能なセパレータを使用でき、リチウムイオンポリマー電池の場合には有機電解質含浸能の優秀なセパレータを使用するが、このようなセパレータは下記の方法によって製造できる。高分子樹脂、充填剤及び溶媒を混合してセパレータ組成物を用意した後、前記セパレータ組成物を電極の上部に直接コーティング及び乾燥してセパレータフィルムを形成するか、または前記セパレータ組成物を支持体上にキャスティング及び乾燥した後、前記支持体から剥離させたセパレータフィルムを電極上部にラミネーションして形成できる。前記高分子樹脂は特別に限定されず、電極板の結合剤に使われる物質がいずれも使われうる。例えば、フッ化ビニリデン/ヘキサフルオロプロピレンコポリマー、フッ化ポリビニリデン、ポリアクリロニトリル、ポリメチルメタクリレート及びその混合物を使用できる。特に、ヘキサフルオロプロピレン含有量が8ないし25重量であるフッ化ビニリデン/ヘキサフルオロプロピレンコポリマーを使用できる。図4は、本発明の一具現例によるリチウム電池の代表的な構造を概略的に図示したものである。図4に示したように、前記リチウム電池30は、正極23、負極22及び前記正極23と負極22との間に配されたセパレータ24、前記正極23、負極22及びセパレータ24に含浸された電解質図示せず、電池容器25、及び前記電池容器25を封入する封入部材26を主な部分として構成されている。このようなリチウム電池30は、正極23、負極22及びセパレータ24を順次積層した後、スパイラル状に巻き取られた状態で電池容器25に収納して構成できる。前記リチウム電池はその形態が特別に制限されず、例えば、リチウムイオン電池、リチウムイオンポリマー電池、リチウムサルファー電池などのリチウム2次電池はもとより、リチウム1次電池を含むことができる。前記リチウム電池製造方法をさらに詳細に説明すれば、次の通りである。前記正極は集電体上に前述したような第1層及び第2層を順次形成することで備えられうる。例えば、前記第1層形成方法の一例として、前記化学式1で表示される第1活物質及び/または前記化学式2で表示される第2活物質に、バインダー及び溶媒を混合した第1層形成用組成物を用意する。次いで、前記組成物を集電体例えば、アルミニウム集電体上に直接コーティング及び乾燥して第1層を形成した後、前記第1層の上部にリチウムイオンを可逆的にインターカレーション及びデインターカレーションできる活物質、バインダー及び溶媒を含む第2層形成用組成物を前記第1層上にコーティング及び乾燥して第2層を形成することで、正極極板を製造できる。または、前記第1層形成用組成物及び第2層形成用組成物を別途の支持体上にキャスティングした後、この支持体から剥離して得たフィルムを前記集電体上にそれぞれラミネーションすることで正極極板を製造できる。かかる正極の製造方法は、当業界で広く知られている内容であるため、本明細書で詳細な説明は省略する。前記溶媒としてはN-メチルピロリドン、アセトン、水などを使用できるが、これらに限定されるものではない。一方、第1中間層形成用組成物、第2中間層形成用組成物及び第2層形成用組成物をそれぞれ用意して、集電体上に第1中間層、第2中間層及び第2層を順次形成することもできる。各組成物に含まれうる活物質は前述したところを参照する。前記第1層及び第2層に含まれうるバインダーは活物質粒子を互いによく付着させ、また活物質を集電体によく付着させる役割を果たし、その代表的な例には、ポリビニルアルコール、カルボキシメチルセルロース、ヒドロキシプロピルセルロース、ジアセチルセルロース、ポリ塩化ビニル、カルボキシル化ポリ塩化ビニル、ポリフッ化ビニル、酸化エチレンを含むポリマー、ポリビニルピロリドン、ポリウレタン、ポリテトラフルオロエチレン、ポリフッ化ビニリデン、ポリエチレン、ポリプロピレン、スチレン-ブタジエンラバー、アクリレートスチレン-ブタジエンラバー、エポキシ樹脂、ナイロンなどを使用できるが、これらに限定されるものではない。前記第1層及び/または第2層は導電剤をさらに含むことができる。前記導電剤は、電極に導電性を与えるために使われるものであって、構成される電池において、化学変化を引き起こさない電子伝導性材料ならばいかなるものでも使用でき、その例として、天然黒鉛、人造黒鉛、カーボンブラック、アセチレンブラック、ケッチェンブラック、炭素繊維などの炭素系物質;銅、ニッケル、アルミニウム、銀などの金属粉末または金属繊維などの金属系物質;ポリフェニレン誘導体などの導電性ポリマー、またはこれらの混合物を含む導電性材料を使用できる。前記集電体としてはアルミニウムを使用できるが、これらに限定されるものではない。一方、前述した正極極板の製造時と同様に、負極活物質、導電剤、結合剤及び溶媒を混合して負極活物質組成物を製造し、これを集電体例えば、銅集電体に直接コーティングするか、または別途の支持体上にキャスティングし、この支持体から剥離させた負極活物質フィルムを銅集電体にラミネーションして負極極板を製造できる。この時、負極活物質、導電剤、結合剤及び溶媒の含有量はリチウム電池で通常的に使用するレベルでありうる。または、メッキ法を用いて負極を形成することもできるなど、公知の負極形成方法をいずれも使用できる。負極活物質組成物において導電剤、バインダー及び溶媒は、正極の場合と同じものを使用できる。場合によっては、前記正極電極活物質組成物及び負極電極活物質組成物に可塑剤をさらに付加して電極板の内部に気孔を形成できる。前述したような正極極板と負極極板との間にセパレータを配置して電池構造体を形成した後、これを巻き取るか、または折り畳んで円筒形電池ケースまたは角形電池ケースに入れた後、電解質を注入して組立てることでリチウム電池構造体を完成できる。以下望ましい実施例を挙げて本発明をさらに詳細に説明するが、本発明がこれらに限定されるものではない。[実施例1]負極活物質としてシリコン酸化物SiOx、及びバインダーとしてポリフッ化ビニリデンを90:10の重量比で、N-メチルピロリドン溶媒で混合して負極スラリーを製造した。前記負極スラリーを14μmの厚さに銅フォイル上にコーティングして薄い極板の形態に作製した後、135°Cで20分間乾燥して負極を製造した。活物質としてLi2MoO3、バインダーとしてフッ化ポリビニリデン、及びカーボン導電剤としてアセチレンブラックであるDENKABLACKを96:2:2の重量比でN-メチルピロリドン溶媒で分散させて第1層形成用組成物を製造した。前記第1層形成用組成物を60μmの厚さにアルミニウムフォイル上にコーティングして薄い極板形態に作製した後、135°Cで20分乾燥させて35μmの厚さの第1層活物質としてLi2MoO3を含むを形成した。次いで、活物質としてLiCoO2を、バインダーとしてフッ化ポリビニリデン、及びカーボン導電剤としてアセチレンブラックであるDENKABLACKを96:2:2の重量比でN-メチルピロリドン溶媒で分散させて第2層形成用組成物を製造した。前記第2層形成用組成物を60μmの厚さに前記第1層上にコーティングして薄い極板形態に作製した後、135°Cで3時間以上乾燥させ、圧延して35μmの厚さの第2層活物質としてLiCoO2を含むを形成することで正極を製造した。エチレンカーボネートEC及びエチルメチルカーボネートEMCの混合物EC:EMCの体積比は3:7であるに1.0MLiPF6を添加して電解質を製造した。前記製造された負極、正極、電解液及び多孔質ポリエチレンPEフィルムからなるセパレータを用いてコインセル形態の電池を製造した。[実施例2]前記第1層形成用組成物のうち、Li2MoO3の代わりにLi2NiO2を使用したという点を除いては、前記実施例1と同じ方法でリチウム電池すなわち、第1層はLi2NiO2を含むを製作した。[実施例3]前記第1層形成用組成物のうち、Li2MoO3の代わりに、Li2Ni8O10相を含むLi2NiO2を使用したという点を除いては、前記実施例1と同じ方法でリチウム電池すなわち、第1層はLi2Ni8O10相を含むLi2NiO2を含むを製作した。前記Li2Ni8O10相を含むLi2NiO2の合成方法は、次の通りである:Li2OとNiOとを化学量論的に混合した後Li2OとNiOとのモル比=1:1、これから得られた混合物をN2雰囲気で550°C及び10時間の条件で熱処理した後、これを再び550°C及び10時間の条件で熱処理することで、Li2Ni8O10相を含むLi2NiO2系活物質XRDデータは図2を参照を得た。[実施例4]前記第1層形成用組成物に、Li2Ni8O10相を含むLi2NiO2を追加したという点を除いては、前記実施例1と同じ方法でリチウム電池すなわち、第1層は、Li2Ni8O10相を含むLi2NiO2及びLi2MoO3をいずれも含むを製作した。ここで、Li2Ni8O10相を含むLi2MoO3とLi2NiO2との重量比は75:25であった。[実施例5]前記実施例1のように第1層を形成する代わりに、下記のように第1中間層及び第2中間層を順次形成することで第1層を形成したという点を除いては、前記実施例1と同じ方法でリチウム電池を製作した:活物質としてLi2MoO3、バインダーとしてフッ化ポリビニリデン、及びカーボン導電剤としてアセチレンブラックであるDENKABLACKを96:2:2の重量比でN-メチルピロリドン溶媒で分散させて、第1中間層形成用組成物を製造した。前記第1中間層形成用組成物を60μmの厚さにアルミニウムフォイル上にコーティングして薄い極板形態に作製した後、135°Cで3時間以上乾燥させて35μmの厚さの第1中間層を形成した。次いで、活物質としてLi2NiO2、バインダーとしてフッ化ポリビニリデン、及びカーボン導電剤としてアセチレンブラックであるDENKABLACKを96:2:2の重量比でN-メチルピロリドン溶媒で分散させて、第2中間層形成用組成物を製造した。前記第2中間層形成用組成物を60μmの厚さに第1中間層の上部にコーティングして薄い極板形態に作製した後、135°Cで3時間以上乾燥させて35μmの第2中間層を形成することで、第1層を形成した。[実施例6]前記実施例1のように第1層を形成する代わりに、下記のように第1中間層及び第2中間層を順次形成することで、第1層を形成したという点を除いては、前記実施例1と同じ方法でリチウム電池を製作した:活物質としてLi2NiO2、バインダーとしてフッ化ポリビニリデン、及びカーボン導電剤としてアセチレンブラックであるDENKABLACKを96:2:2の重量比でN-メチルピロリドン溶媒で分散させて、第1中間層形成用組成物を製造した。前記第1中間層形成用組成物を60μmの厚さにアルミニウムフォイル上にコーティングして薄い極板形態に作製した後、135°Cで3時間以上乾燥させて35μmの厚さの第1中間層を形成した。次いで、活物質としてLi2MoO3、バインダーとしてフッ化ポリビニリデン、及びカーボン導電剤としてアセチレンブラックであるDENKABLACKを96:2:2の重量比でN-メチルピロリドン溶媒で分散させて第2中間層形成用組成物を製造した。前記第2中間層形成用組成物を60μmの厚さに第1中間層の上部にコーティングして薄い極板形態に作製した後、135°Cで3時間以上乾燥させて35μm厚さの第2中間層を形成することで、第1層を形成した。[比較例1]実施例1のうち、第1層を形成していないという点を除いては、前記実施例1と同じ方法でリチウム電池を製作した。[評価例]前記比較例1及び実施例1、5及び6の電池を常温25°Cで20時間放置後、0.05Cの速度で充放電することで化成工程を行った後、0.6Cの充放電速度で4.35VCCConstantCurrent/CVConstantVoltage0.06Cカットオフ充電、及び1Cの充放電速度で2.5Vカットオフ放電するサイクルを繰り返して行い、容量を評価して、0.6C/1Cサイクル寿命初期サイクルの容量を100とし、これに対する相対的な容量をで表すを評価して、その結果を図5に示した。図5によれば、実施例1、5及び6のサイクル寿命が比較例1のサイクル寿命より優秀であるということが分かる。以上、本発明の望ましい実施例について説明したが、本発明はこれらに限定されるものではなく、特許請求の範囲と発明の詳細な説明及び図面の範囲内で色々変形して実施することができ、これもまた本発明の範囲に属するということはいうまでもない。"